(57)【要約】ＤＦＨヘッド機構を備えるＨＤＤに搭載されるＨＤＤ用磁気記録媒体であっても、ヘッドクラッシュの発生が抑制されるＨＤＤ用ガラス基板の製造方法、ＨＤＤ用ガラス基板、及びＨＤＤ用磁気記録媒体を提供する。ガラス基板を化学強化処理液に浸漬することによりガラス基板に化学強化処理を施す化学強化工程を含むＨＤＤ用ガラス基板の製造方法において、化学強化工程では、化学強化処理液に浸漬されているガラス基板の化学強化処理液中の姿勢を変えることにより、化学強化処理液の温度分布を均一化することにより、及び／又は、化学強化処理液を攪拌することにより、化学強化工程の前後におけるガラス基板の周方向のＴＩＲの増加量を０．５μｍ以下とする。
2013001797.tif 000002
【特許請求の範囲】
【請求項１】
ガラス基板を化学強化処理液に浸漬することによりガラス基板に化学強化処理を施す化学強化工程を含むＨＤＤ用ガラス基板の製造方法であって、
化学強化工程の前後におけるガラス基板の周方向のＴＩＲの増加量を０．５μｍ以下とすることを特徴とするＨＤＤ用ガラス基板の製造方法。
【請求項２】
化学強化工程の前後におけるガラス基板の周方向のＴＩＲの増加量を０．３μｍ以下とすることを特徴とする請求項１に記載のＨＤＤ用ガラス基板の製造方法。
【請求項３】
化学強化工程では、化学強化処理液に浸漬されているガラス基板の化学強化処理液中の姿勢を変えることにより、ＴＩＲの増加量を０．５μｍ以下とすることを特徴とする請求項１に記載のＨＤＤ用ガラス基板の製造方法。
【請求項４】
化学強化工程では、化学強化処理液の温度分布を均一化することにより、ＴＩＲの増加量を０．５μｍ以下とすることを特徴とする請求項１に記載のＨＤＤ用ガラス基板の製造方法。
【請求項５】
化学強化工程では、化学強化処理液を攪拌することにより、ＴＩＲの増加量を０．５μｍ以下とすることを特徴とする請求項１に記載のＨＤＤ用ガラス基板の製造方法。
【請求項６】
化学強化工程の後、ガラス基板の表面を研磨するポリッシング工程を含むことを特徴とする請求項１から５のいずれか１項に記載のＨＤＤ用ガラス基板の製造方法。
【請求項７】
ガラス基板の周方向のＴＩＲは、ガラス基板の半径をＲとしたときに、ガラス基板の中心から０．７５Ｒの位置における周方向のＴＩＲであることを特徴とする請求項１から６のいずれか１項に記載のＨＤＤ用ガラス基板の製造方法。
【請求項８】
請求項１から７のいずれか１項に記載のＨＤＤ用ガラス基板の製造方法により製造されたことを特徴とするＨＤＤ用ガラス基板。
【請求項９】
請求項８に記載のＨＤＤ用ガラス基板の主表面の上に記録層が設けられたことにより製造されたことを特徴とするＨＤＤ用磁気記録媒体。
【請求項１０】
回転数が７０００ｒｐｍ以上のハードディスクドライブに用いられるものであることを特徴とする請求項９に記載のＨＤＤ用磁気記録媒体。
【発明の詳細な説明】
【技術分野】
【０００１】
本発明は、ＨＤＤ用ガラス基板の製造方法、ＨＤＤ用ガラス基板、及びＨＤＤ用磁気記録媒体に関する。
【背景技術】
【０００２】
一般に、磁気、光、光磁気等の性質を利用した記録層を有する情報記録媒体の代表的なものにＨＤＤ（hard disk drive）用磁気記録媒体が知られている。ＨＤＤ用磁気記録媒体を製造するためのＨＤＤ用基板としては、従来、アルミニウム基板が広く用いられていた。しかし、近年、記録密度向上のための磁気ヘッド浮上量の低減の要請に伴い、アルミニウム基板よりも表面平滑性に優れ、しかも表面欠陥が少ないことから、磁気ヘッド浮上量の低減を図ることができるガラス基板をＨＤＤ用基板として用いる割合が増えている。【０００３】
ノート型パーソナルコンピューター等のモバイル機器に搭載されるＨＤＤ用磁気記録媒体には、衝撃に強い基板が必要であるため、例えば特許文献１に開示されるように、化学強化処理を施して耐衝撃性を向上したガラス基板がよく用いられる。【０００４】
ところで、昨今は高密度記録化が進行し、例えば２．５インチの記録媒体１枚で、記録容量が５００ＧＢ、面記録密度が６３０Ｇｂ／平方インチ以上というようなＨＤＤ用磁気記録媒体の出現が予想されている。それに伴い、ヘッド機構も改良が進み、ＤＦＨ（dynamic flying height）と称されるヘッド機構が知られている。ＤＦＨは、ヘッドの装着箇所に特殊な金属を用い、金属の熱膨張によってヘッドを記録媒体に対して微小距離で突出させる技術である。このようなＤＦＨヘッド機構では、ヘッドと記録媒体との間隙は数ｎｍ程度まで小さくなり、記録媒体の表面に対する磁気ヘッドの追従不良によるヘッドクラッシュ（head crash）が起き易くなる。
【先行技術文献】
【特許文献】
【０００５】
【特許文献１】特開２００１−１６７４２７号公報
【発明の概要】
【０００６】
本発明の目的は、たとえＤＦＨヘッド機構を備えるＨＤＤに搭載されるような面記録密度が高いＨＤＤ用磁気記録媒体であっても、ヘッドクラッシュの発生が抑制されるＨＤＤ用ガラス基板の製造方法、その製造方法により製造されたＨＤＤ用ガラス基板、及びそのＨＤＤ用ガラス基板を用いたＨＤＤ用磁気記録媒体を提供することである。
【０００７】
すなわち、本発明の一局面は、ガラス基板を化学強化処理液に浸漬することによりガラス基板に化学強化処理を施す化学強化工程を含むＨＤＤ用ガラス基板の製造方法であって、化学強化工程の前後におけるガラス基板の周方向のＴＩＲ（total indicated runout）の増加量を０．５μｍ以下とすることを特徴とするＨＤＤ用ガラス基板の製造方法である。
【０００８】
本発明の他の一局面は、前記ＨＤＤ用ガラス基板の製造方法により製造されたことを特徴とするＨＤＤ用ガラス基板である。
【０００９】
本発明のさらに他の一局面は、前記ＨＤＤ用ガラス基板の主表面の上に記録層が設けられたことにより製造されたことを特徴とするＨＤＤ用磁気記録媒体である。
【００１０】
前記並びにその他の本発明の目的、特徴及び利点は、以下の詳細な記載と添付図面とから明らかになるであろう。
【図面の簡単な説明】
【００１１】
【図１】図１は、本発明の実施形態に係るＨＤＤ用ガラス基板の製造工程図である。
【図２】図２は、第１及び第２ラッピング工程で用いられる両面研削機の主要部の構成を示す部分側面図である。
【図３】図３は、図２のＩＩＩ−ＩＩＩ線に沿う矢視図であって下定盤及びキャリアの平面図である。
【図４】図４は、第１ポリッシング工程で用いられるオスカー研磨機の主要部の構成を示す縦断面図である。
【図５】図５（ａ）は、ガラス基板を遊嵌合したリング状冶具が配置されたオスカー研磨機の下研磨皿の平面図、図５（ｂ）は、ガラス基板を遊嵌合したリング状冶具の拡大水平断面図である。
【図６】図６（ａ）、図６（ｂ）、図６（ｃ）は、オスカー研磨機の動作を示す平面図である。
【図７】図７（ａ）は、化学強化工程でガラス基板を保持するのに用いられるキャリヤの斜視図、図７（ｂ）は、キャリアの側面図である。
【図８】図８（ａ）、図８（ｂ）、図８（ｃ）、図８（ｄ）は、従来の化学強化工程で行われる化学強化処理の流れ図である。
【図９】図９（ａ）は、化学強化処理前のガラス基板の表面形状を示す斜視図、図９（ｂ）は、従来の化学強化処理を行った後のガラス基板の表面形状を示す斜視図である。
【図１０】図１０（ａ）は、化学強化処理前のガラス基板の主表面の高低マップ、図１０（ｂ）は、従来の化学強化処理を行った後のガラス基板の主表面の高低マップ、図１０（ｃ）は、化学強化処理前後のガラス基板の周方向のＴＩＲを比較して示す説明図である。
【図１１】図１１（ａ）、図１１（ｂ）、図１１（ｃ）、図１１（ｄ）、図１１（ｅ）は、本発明の実施形態に係る化学強化工程で行われる化学強化処理（具体的方法の１）の流れ図である。
【図１２】図１２（ａ）、図１２（ｂ）、図１２（ｃ）は、具体的方法の１で得られる作用を説明するためのガラス基板の主表面の高低マップである。
【図１３】図１３（ａ）、図１３（ｂ）、図１３（ｃ）、図１３（ｄ）は、本発明の実施形態に係る化学強化工程で行われる化学強化処理（具体的方法の２及び３）の流れ図である。
【図１４】図１４（ａ）、図１４（ｂ）は、具体的方法の２又は３で得られる作用を説明するためのガラス基板の主表面の高低マップである。
【図１５】図１５は、本発明の実施形態に係るＨＤＤ用ガラス基板の斜視図である。
【発明を実施するための形態】
【００１２】
以下、図面を参照して、本発明の実施形態を説明する。ただし、本発明はこの実施形態に限定されるものではない。
【００１３】
本発明者等は、ＨＤＤの稼働中に磁気ヘッドが記録媒体の径方向に移動する移動速度に比べて、記録媒体の周方向の回転速度が十分大きいので、ヘッドクラッシュの発生を抑制するためには、記録媒体の周方向の表面状態の変動を抑制することが重要であることに着目した。そして、その観点から、記録媒体の表面の平坦度の指標であるＴＩＲ（total indicated runout）が記録媒体の周方向において小さいことが有効であることを見出した。その上で、本発明者等は、耐衝撃性の向上等のために行われる化学強化処理がガラス基板の周方向のＴＩＲを悪化させるという知見を得て本発明を完成した。
【００１４】
さらに、本発明者等は、化学強化処理がガラス基板の周方向のＴＩＲを悪化させる原因が、ガラス基板を浸漬する化学強化処理液の温度バラツキや濃度バラツキあるいは異物の混入等、ガラス基板を取り巻く環境が様々な要因により一様でないから、化学強化処理の前後におけるガラス基板の表面形状が均一に変化しないためであるという知見を得て本発明を完成した。
【００１５】
＜ＨＤＤ用ガラス基板の製造方法＞
図１に示した工程図を参照して、ＨＤＤ用ガラス基板の製造方法を説明する。
【００１６】
［ガラス溶融工程］
まず、ガラス溶融工程では、ガラス素材を溶融する。ガラス基板の材料としては、例えば、ＳｉＯ２、Ｎａ２Ｏ、ＣａＯを主成分としたソーダライムガラス；ＳｉＯ２、Ａｌ２Ｏ３、Ｒ２Ｏ（Ｒ＝Ｋ、Ｎａ、Ｌｉ）を主成分としたアルミノシリケートガラス；ボロシリケートガラス；Ｌｉ２Ｏ−ＳｉＯ２系ガラス；Ｌｉ２Ｏ−Ａｌ２Ｏ３−ＳｉＯ２系ガラス；Ｒ’Ｏ−Ａｌ２Ｏ３−ＳｉＯ２系ガラス（Ｒ’＝Ｍｇ、Ｃａ、Ｓｒ、Ｂａ）等を使用することができる。これらのなかでも、アルミノシリケートガラスやボロシリケートガラスは、耐衝撃性や耐振動性に優れるため特に好ましい。
【００１７】
［成型工程］
次に、成型工程では、溶融したガラス素材を下型に流し込み、上型によってプレス成形して円板状のガラス基板（これをブランクという）を得る。なお、ブランクは、プレス成形によらず、例えばダウンドロー法やフロート法等で形成したシートガラスを研削砥石で切り出して作製してもよい。
【００１８】
ガラス基板、すなわちブランクの大きさに限定はない。例えば、外径が２．５インチ、１．８インチ、１インチ、０．８インチ等の種々の大きさのガラス基板を作製することができる。ガラス基板の厚みにも限定はない。例えば、２ｍｍ、１ｍｍ、０．８ｍｍ、０．６３ｍｍ等の種々の厚みのガラス基板を作製することができる。
【００１９】
［熱処理工程］
次に、熱処理工程では、プレス成型や切り出しによって作製されたガラス基板を耐熱部材のセッターと交互に積層し、高温の電気炉を通過させることにより、ガラス基板の反りの低減やガラスの結晶化を促進させる。
【００２０】
［第１ラッピング工程］
次に、第１ラッピング工程では、ガラス基板の両表面を研削加工し、ガラス基板の平行度、平坦度及び厚みを予備調整する。
【００２１】
［コアリング加工工程］
次に、コアリング加工工程では、第１ラッピング工程後のガラス基板の中心部に円形の穴を開ける。穴開けは、例えば、カッター部にダイヤモンド砥石等を備えたコアドリル等で研削することにより行うことができる。
【００２２】
［内・外径加工工程］
次に、内・外径加工工程では、ガラス基板の外周端面及び内周端面を、例えばダイヤモンド等を用いた鼓状の研削砥石により研削することで内・外径加工する。
【００２３】
［第２ラッピング工程］
次に、第２ラッピング工程では、ガラス基板の両表面を再び研削加工し、ガラス基板の平行度、平坦度及び厚みを微調整する。
【００２４】
前記第１ラッピング工程及び前記第２ラッピング工程では、図２及び図３に示すように、遊星歯車機構を利用した両面研削機と称される公知の研削機１０が使用できる。両面研削機１０は、互いに平行になるように上下に配置された円盤状の上定盤１１と下定盤１２とを備えている。この上下の定盤１１，１２は互いに逆方向に回転する。この上下の定盤１１，１２の対向するそれぞれの面にガラス基板の主表面を研削するためのダイヤモンドペレット１３，１４が貼り付けられている。上下の定盤１１，１２の間に複数のキャリア１７が配設されている。各キャリア１７は、下定盤１２の回転軸の周囲に設けられたサンギア１５と、下定盤１２の外周に円環状に設けられたインターナルギア１６とに結合して回転する。各キャリア１７に複数の穴１８が形成されている。各穴１８にガラス基板が遊嵌合されて保持される。なお、ガラス基板は図２及び図３には図示されていないが、例えば図１５に符号８０が付されて図示されている。上下の定盤１１，１２、サンギア１５及びインターナルギア１６は、それぞれ別駆動で動作する。
【００２５】
研削機１０の研削動作はおよそ次のようにして行われる。すなわち、上下の定盤１１，１２が互いに逆方向に回転すると、ダイヤモンドペレット１３，１４を介して上下の定盤１１，１２間に挟まれているキャリア１７は、複数のガラス基板を保持した状態で、自転しながら定盤１１，１２の回転中心に対して下定盤１２と同じ方向に公転する。このように動作している研削機１０に対して、上定盤１１のダイヤモンドペレット１３とガラス基板との間、及び、下定盤１２のダイヤモンドペレット１４とガラス基板との間に研削液を供給することにより、ガラス基板の研削が行われる。
【００２６】
この両面研削機１０を使用する際、ガラス基板に加わる定盤１１，１２の加重及び定盤１１，１２の回転数を所望の研削状態に応じて適宜調整する。第１及び第２ラッピング工程における加重は、６０ｇ／ｃｍ２（５．８８ｋＰａ）から１２０ｇ／ｃｍ２（１１．７７ｋＰａ）とするのが好ましい。また、定盤１１，１２の回転数は、１０ｒｐｍから３０ｒｐｍ程度とし、上定盤１１の回転数を下定盤１２の回転数よりも３０％から４０％程度遅くするのが好ましい。定盤１１，１２による加重を大きくし、定盤１１，１２の回転数を速くすると、研削量は多くなる。しかし、加重が大きすぎると表面粗さが良好とならず、回転数が速すぎると平坦度が良好とならない。また、定盤１１，１２の加重を小さくし、定盤１１，１２の回転数を遅くすると、研削量が少なくなり、製造効率が低くなる。
【００２７】
第２ラッピング工程を終えた時点で、ガラス基板の大きなうねり、欠け、ひび等の欠陥はほぼ除去される。また、ガラス基板の主表面の表面粗さは、Ｒａが０．２μｍから０．４μｍ程度とするのが好ましく、主表面の平坦度は、７〜１０μｍが好ましい。このような面状態にしておくことで、次の第１ポリッシング工程での研磨を効率よく行うことができる。
【００２８】
なお、第１ラッピング工程では、第２ラッピング工程を効率よく行うことができるように大まかにガラス基板の大きなうねり、欠け、ひび等を除去する。そのため、第２ラッピング工程では粗さが＃１３００メッシュから＃１７００メッシュ程度のダイヤモンドペレット１３，１４を使用し、第１ラッピング工程では粗さがそれより粗い＃８００メッシュから＃１２００メッシュ程度のダイヤモンドペレット１３，１４を使用するのが好ましい。第１ラッピング工程を終えた時点で、ガラス基板の主表面の表面粗さは、Ｒａが０．４μｍから０．８μｍ程度とするのが好ましく、主表面の平坦度は、１０〜１５μｍが好ましい。
【００２９】
また、第１ラッピング工程の後に、及び／又は、第２ラッピング工程の後に、ガラス基板の表面に残った研削液やガラス粉を除去するための洗浄工程を行うことが好ましい。
【００３０】
なお、本実施形態で用いる表面粗さは、原子間力顕微鏡（デジタルインスツルメンツ社製ナノスコープ）を用いて、１μｍ×１μｍの範囲を測定した値である。また、本実施形態で用いる平坦度は、平坦度測定装置で測定した値であり、ガラス基板の表面の最も高い位置（Ｐｏ）と最も低い位置（Ｖｏ）との高低差（Ｐｏ−Ｖｏ値）である。
【００３１】
［端面研磨加工工程］
次に、端面研磨加工工程では、第２ラッピング工程を終えたガラス基板の外周端面及び内周端面を、端面研磨機を用いて研磨加工する。
【００３２】
［第１ポリッシング工程］
次に、第１ポリッシング工程では、ガラス基板の両表面を研磨加工する。第１ポリッシング工程では、図４から図６に示すようなオスカー研磨機２０を用い、最終的に本実施形態に係るＨＤＤ用ガラス基板の形状を効率よく得ることができるようにガラス基板８０を研磨する。オスカー研磨機２０は、回転する下研磨皿２１と、下研磨皿２１の上方空間を水平方向（Ｘ←→Ｘ）に揺動する上研磨皿２２とを備えている。そして、上下の研磨皿２１，２２の間に、ガラス基板８０の外径よりも大きい内径を有するリング状冶具２３に収容されたガラス基板８０を配置して、ガラス基板８０を自転させながら、ガラス基板８０の両面を上下の研磨皿２１，２２で研磨する。
【００３３】
オスカー研磨機２０では、上下の研磨皿２１，２２の間に研磨対象物であるガラス基板８０を置いた状態で、研磨液を供給しながら、下研磨皿２１を自転させ、上研磨皿２２を図４から図６に関して左右に揺動させることで、ガラス基板８０が上下の研磨皿２１，２２により研磨される。条件によっては、ガラス基板８０の自転を促すことができる。その結果、同心円の点対象形状のガラス基板８０を製造することができる。すなわち、ガラス基板８０の周方向の表面状態の変動を抑制することができる。本実施形態では、外径が２．５インチ（６３．５ｍｍ）のガラス基板８０を例にして説明するが、ガラス基板８０の大きさに限定はない。
【００３４】
本実施形態では、上下の研磨皿２１，２２は直径が１０００ｍｍであり、対向するそれぞれの面に弾性に富むスウェード（図５（ａ）に下研磨皿２１のスウェード２４のみ図示）が貼り付けられている。図５（ｂ）に示すような樹脂材料で製造したリング状冶具２３（内径６５ｍｍ、外径６７ｍｍ、厚み０．５ｍｍ）にガラス基板８０を遊嵌合して保持する。これを１００セット下研磨皿２１のスウェード２４の上に置く。そして、上研磨皿２２でガラス基板８０を挟み込み、研磨液として、酸化セリウムやコロイダルシリカを砥粒（研磨材）として含有するスラリーを供給しながら、下研磨皿２１を自転させ、上研磨皿２２を任意の範囲で図４から図６に関して左右に揺動させる。これにより、ガラス基板８０は上下の研磨皿２１，２２の相対運動によってリング状冶具２３内で自転し、両表面が周方向に研磨される。
【００３５】
［化学強化工程］
（総論）
次に、化学強化工程では、ガラス基板を化学強化処理液に浸漬することにより、ガラス基板の主表面、外周端面及び内周端面に化学強化層（応力層）を形成する。すなわち、ガラス基板に化学強化処理を施す。ガラス基板の主表面に化学強化層を形成することにより、ガラス基板の反りや主表面の粗面化を防止することができる。ガラス基板の外周端面及び内周端面に化学強化層を形成することにより、ガラス基板の耐衝撃性、耐振動性及び耐熱性等を向上させることができる。
【００３６】
化学強化工程は、加熱された化学強化処理液にガラス基板を浸漬することによってガラス基板に含まれるリチウムイオン、ナトリウムイオン等のアルカリ金属イオンをそれよりイオン半径の大きなカリウムイオン等のアルカリ金属イオンで置換するイオン交換法により行われる。イオン半径の違いによって生じる歪みにより、イオン交換された領域に圧縮応力が発生し、ガラス基板の主表面、外周端面及び内周端面が応力層、すなわち化学強化層によって強化される。ガラス基板の表面が応力層で強化される結果、ガラス基板の耐衝撃性がより一層改善される。
【００３７】
化学強化処理液に特に制限はなく、公知の化学強化処理液を用いることができる。通常、カリウムイオンを含む溶融塩又はカリウムイオンとナトリウムイオンとを含む溶融塩を用いることが一般的である。カリウムイオンやナトリウムイオンを含む溶融塩としては、カリウムやナトリウムの硝酸塩、炭酸塩、硫酸塩やこれらの混合溶融塩が挙げられる。これらのなかでも、融点が低く、ガラス基板の変形を防止できるという観点から、硝酸塩を用いることが好ましい。
【００３８】
（従来の化学強化処理）
従来の化学強化処理はおよそ次のようなものである。まず、図７（ａ）に示すように、ガラス基板８０を保持するためのキャリア３０が用いられる。キャリア３０は上下が開放した容器であり、複数の保持ロッド３１が相互に平行に架設されている。図７（ｂ）に示すように、ガラス基板８０は複数の保持ロッド３１に３点で保持される。１つのキャリア３０で数十枚のガラス基板８０が僅かな間隙で相互に平行に並べられて同時に保持される。
【００３９】
図８（ａ）に示すように、キャリア３０に保持したガラス基板８０を電気炉４０で３００℃に予熱する。図８（ｂ）に示すように、硝酸カリウム（６０質量％）と硝酸ナトリウム（４０質量％）とを混合、溶解した化学強化処理液を処理液槽５０に用意し、ヒータ５１で４００℃に加熱する。予熱したガラス基板８０を化学強化処理液中に約２０分浸漬し、ガラス基板８０の全面に亘って強化層を形成する。図８（ｃ）に示すように、化学強化処理を終えたガラス基板８０を、ヒータ６１で７０℃に加温された温水槽６０に約１０分間浸漬して冷却した後、図８（ｄ）に示すように、温水槽６０から取り出す。
【００４０】
このとき、化学強化処理液の温度バラツキや濃度バラツキあるいは異物の混入等、ガラス基板８０を取り巻く環境が様々な要因により一様でないため、化学強化処理の前後におけるガラス基板８０の表面形状が均一に変化しない。例えば、図９（ａ）に示すように、化学強化処理前は表面形状がほぼ平坦であったガラス基板８０が、図９（ｂ）に示すように、化学強化処理後は表面形状が歪となる。
【００４１】
その結果、図１０（ａ）、（ｂ）、（ｃ）に示すように、化学強化処理後は、ガラス基板８０の周方向のＴＩＲが悪化する。図１０（ａ）は、化学強化処理前のガラス基板８０の主表面８１（図１５参照）の高低マップである。この図に示すように、化学強化処理前はガラス基板８０の主表面８１の平坦度が相対的に良好である。そのため、図１０（ｃ）に実線（ａ）で示すように、ガラス基板８０の主表面８１の周方向のＴＩＲは小さい。一方、図１０（ｂ）は、従来の化学強化処理後のガラス基板８０の主表面８１の高低マップである。この図に示すように、化学強化処理後はガラス基板８０の主表面８１の表面形状に歪が発生している。そのため、図１０（ｃ）に破線（ｂ）で示すように、ガラス基板８０の主表面８１の周方向のＴＩＲは大きくなる。
【００４２】
なお、図１０（ｃ）の周方向ＴＩＲは、図１０（ａ）及び図１０（ｂ）に破線で示す位置における値である。具体的には、ガラス基板８０の半径をＲとしたときに、ガラス基板８０の中心から０．７５Ｒの位置における値である。
【００４３】
前記「ガラス基板の周方向のＴＩＲ」とは、例えば、ガラス基板の主表面に最適にフィットした平面を最小二乗法で求め、ガラス基板の主表面の高さを周方向に複数箇所測定し、高さが前記平面よりも上方にある最高点（Ｐ）と下方にある最低点（Ｖ）との差の絶対値（Ｐ−Ｖ値）をいう。
【００４４】
ガラス基板８０の主表面８１の周方向のＴＩＲは、例えば、白色光の干渉を利用して表面形状を測定する方式（例えば、Ｐｈａｓｅ  Ｓｈｉｆｔ  Ｔｅｃｈｎｏｌｏｇｙ社製の「Ｏｐｔｉｆｌａｔ」）や、被測定面に対して斜めにレーザー光を入射することで垂直入射方式に比べて高い反射率を得ることができ、粗い面形状においても測定が可能な方式（例えば、ＴＲＯＰＥＬ社製の「Ｆｌａｔ  Ｍａｓｔｅｒ  ＦＭ１００ＸＲＡ」）等により測定することができる。
【００４５】
このように、ガラス基板８０の耐衝撃性の向上等のために従来行われている化学強化処理がガラス基板８０の周方向のＴＩＲを悪化させていることが分かった。その結果、ガラス基板８０の周方向の表面状態が大きく変動し、磁気ヘッドの追従不良によるヘッドクラッシュが起き易くなっていた。
【００４６】
（本実施形態の化学強化処理）
そこで、本実施形態では、化学強化処理がガラス基板８０の周方向のＴＩＲを悪化させないようにすることを図っている。具体的には、化学強化工程の前後におけるガラス基板８０の周方向のＴＩＲの増加量を０．５μｍ以下とすることを図っている。
【００４７】
これによれば、化学強化工程の前後におけるガラス基板８０の周方向のＴＩＲの増加量が０．５μｍ以下であるから、化学強化処理によるガラス基板８０の周方向ＴＩＲの悪化が極めて限定的となる。そのため、化学強化工程後のガラス基板８０の周方向のＴＩＲが小さい値に抑えられ、ガラス基板８０の周方向の表面状態の変動が抑制されて、磁気ヘッドの追従不良によるヘッドクラッシュの発生が抑制される。
【００４８】
本実施形態では、化学強化工程の前後におけるガラス基板８０の周方向のＴＩＲの増加量を０．３μｍ以下とすることが好ましい。化学強化処理によるガラス基板８０の周方向ＴＩＲの悪化がより一層限定的となり、磁気ヘッドの追従不良によるヘッドクラッシュの発生がより一層抑制されるからである。
【００４９】
本実施形態では、ガラス基板８０の周方向のＴＩＲは、ガラス基板８０の半径をＲとしたときに、ガラス基板８０の中心から０．７５Ｒの位置における周方向のＴＩＲである。
【００５０】
これによれば、次のような利点がある。すなわち、同一のガラス基板における周方向ＴＩＲはガラス基板の中心からの距離と相関関係にあり、ガラス基板の中心から外側に離れるほど周方向ＴＩＲは大きくなる傾向にある。そして、ガラス基板８０の中心から０．７５Ｒの位置は、ガラス基板８０の主表面８１ないし記録媒体の記録領域において相対的に外側の位置である。そのため、ガラス基板８０の中心から０．７５Ｒの位置における周方向のＴＩＲの増加量を０．５μｍ以下又は０．３μｍ以下に制限することによって、ガラス基板８０の主表面８１の外周端部及び内周端部を含めた主表面８１の全部、ないし記録媒体の記録領域の外周端部及び内周端部を含めた記録領域の全部においても、周方向ＴＩＲの悪化が極めて限定的となり、ヘッドクラッシュの発生が広範囲に亘って抑制されるという利点がある。
【００５１】
（具体的方法の１）
化学強化工程の前後におけるガラス基板８０の周方向のＴＩＲの増加量を０．５μｍ以下とする１つ目の具体的方法としては、化学強化工程において、化学強化処理液に浸漬されているガラス基板８０の化学強化処理液中の姿勢を変えることが挙げられる。
【００５２】
これによれば、次のような作用が得られる。すなわち、化学強化処理液中のガラス基板８０の姿勢を変えない場合は、ガラス基板８０を取り巻く環境が様々な要因により一様でないことに起因して、ガラス基板８０の表面の部位ごとに異なる形状変化が生じ得る。これに対し、化学強化処理液中のガラス基板８０の姿勢を変えることによって、このような部位ごとに異なる形状変化を打ち消すことができる。そのため、化学強化処理の前後におけるガラス基板８０の表面形状が均一に変化することとなって、ＴＩＲ増加量を容易に０．５μｍ以下とすることができる。
【００５３】
例えば、図１１（ａ）に示すように、キャリア３０に保持したガラス基板８０を電気炉４０で３００℃に予熱する。図１１（ｂ）に示すように、硝酸カリウム（６０質量％）と硝酸ナトリウム（４０質量％）とを混合、溶解した化学強化処理液を処理液槽５０に用意し、ヒータ５１で４００℃に加熱する。予熱したガラス基板８０を化学強化処理液中に約１０分浸漬する（１回目の浸漬）。１０分浸漬後、ガラス基板８０をキャリア３０ごと処理液槽５０から取り出し、全てのガラス基板８０を図中矢印で示すようにガラス基板８０の中心に関して９０°回転する。このようにガラス基板８０の姿勢を変えた後、図１１（ｃ）に示すように、再び化学強化処理液中に約１０分浸漬する（２回目の浸漬）。図１１（ｄ）に示すように、化学強化処理を終えたガラス基板８０を、ヒータ６１で７０℃に加温された温水槽６０に約１０分間浸漬して冷却した後、図８（ｅ）に示すように、温水槽６０から取り出す。
【００５４】
こうすれば、図１２（ａ）に示すように、１回目の浸漬で、ガラス基板８０の中心を通る線対称にガラス基板８０の表面形状が歪に変化したものが、図１２（ｂ）に示すように、２回目の浸漬で、化学強化処理液中のガラス基板８０の姿勢がガラス基板８０の中心に関して９０°変わったため、これらが相まって、図１２（ｃ）に示すように、ガラス基板８０の表面の部位ごとに異なる形状変化が打ち消されることとなる。その結果、化学強化工程の前後におけるガラス基板８０の周方向のＴＩＲの増加量が０．５μｍ以下となる。
【００５５】
なお、この例は、ガラス基板の表面形状がガラス基板の中心を通る線対称に変化する場合、つまりガラス基板の１８０°対向する所定の２箇所においてガラス基板の表面形状が変化する場合である。これに限らず、例えば、ガラス基板の表面形状が所定の１箇所のみにおいて変化するような場合は、ガラス基板を９０°より小さい角度で少しずつ回転して、その都度、ガラス基板を化学強化処理液中に浸漬すればよい（例えば全部で３回以上の複数回の浸漬を行う）。
【００５６】
この周方向のＴＩＲ増加量を０．５μｍ以下とする具体的方法の１は、化学強化処理によるガラス基板の形状変化を予め把握しておき、その形状変化に応じて、その形状変化を打ち消すように、化学強化処理を複数回に分けて行うことを趣旨とするものである。
【００５７】
なお、可能であれば、ガラス基板８０を処理液槽５０から取り出さずに、化学強化処理液中に浸漬したまま、姿勢を変えてもよい。
【００５８】
（具体的方法の２）
化学強化工程の前後におけるガラス基板８０の周方向のＴＩＲの増加量を０．５μｍ以下とする２つ目の具体的方法としては、化学強化工程において、化学強化処理液の温度分布を均一化することが挙げられる。
【００５９】
これによれば、ガラス基板８０を浸漬する化学強化処理液の温度バラツキが低減される。そのため、ガラス基板８０を取り巻く環境が一様となり、化学強化処理の前後におけるガラス基板８０の表面形状が均一に変化することとなって、ＴＩＲ増加量を容易に０．５μｍ以下とすることができる。
【００６０】
例えば、図１３（ａ）に示すように、キャリア３０に保持したガラス基板８０を電気炉４０で３００℃に予熱する。図１３（ｂ）に示すように、硝酸カリウム（６０質量％）と硝酸ナトリウム（４０質量％）とを混合、溶解した化学強化処理液を処理液槽５０に用意し、ヒータ５１〜５５で４００℃に加熱する。予熱したガラス基板８０を化学強化処理液中に約２０分浸漬する。このとき、複数のヒータ５１〜５４を処理液槽５０の周囲に均等に配置することで、化学強化処理液の温度分布を均一化する。また、ガラス基板８０の中心部の円形穴の中に配置するヒータ５５を設けることで、ガラス基板８０に対する化学強化処理液の温度分布をより一層均一化できる。図１３（ｃ）に示すように、化学強化処理を終えたガラス基板８０を、ヒータ６１で７０℃に加温された温水槽６０に約１０分間浸漬して冷却した後、図１３（ｄ）に示すように、温水槽６０から取り出す。
【００６１】
こうすれば、ガラス基板８０は、温度分布が均一化された化学強化処理液中に浸漬されたため、図１４（ａ）、（ｂ）に示すように、化学強化処理前後でガラス基板８０の周方向のＴＩＲが悪化することが抑制される。図１４（ａ）は、化学強化処理前のガラス基板８０の主表面８１の高低マップ、図１４（ｂ）は、この具体的方法の２による化学強化処理後のガラス基板８０の主表面８１の高低マップである。この図に示すように、化学強化処理の前後でガラス基板８０の主表面８１の平坦度が良好に維持されている。その結果、化学強化工程の前後におけるガラス基板８０の周方向のＴＩＲの増加量が０．５μｍ以下となる。
【００６２】
この周方向のＴＩＲ増加量を０．５μｍ以下とする具体的方法の２は、イオン交換法における化学反応の安定化を図ることを趣旨とするものである。
【００６３】
なお、状況に応じて、ガラス基板８０の中心部の円形穴の中に配置するヒータ５５を省略してもよい。
【００６４】
（具体的方法の３）
化学強化工程の前後におけるガラス基板８０の周方向のＴＩＲの増加量を０．５μｍ以下とする３つ目の具体的方法としては、化学強化工程において、化学強化処理液を攪拌することが挙げられる。
【００６５】
これによれば、ガラス基板８０を浸漬する化学強化処理液の濃度バラツキが低減される。そのため、ガラス基板８０を取り巻く環境が一様となり、化学強化処理の前後におけるガラス基板８０の表面形状が均一に変化することとなって、ＴＩＲ増加量を容易に０．５μｍ以下とすることができる。
【００６６】
例えば、前記図１３（ｂ）において、ガラス基板８０の中心部の円形穴の中に配置したヒータ５５を図中矢印で示すように攪拌棒のように円運動又は回転させる。
【００６７】
こうすれば、ガラス基板８０は、濃度分布が均一化された化学強化処理液中に浸漬されたため、図１４（ａ）、（ｂ）に示すように、化学強化処理前後でガラス基板８０の周方向のＴＩＲが悪化することが抑制される。図１４（ａ）は、化学強化処理前のガラス基板８０の主表面８１の高低マップ、図１４（ｂ）は、この具体的方法の３による化学強化処理後のガラス基板８０の主表面８１の高低マップである。この図に示すように、化学強化処理の前後でガラス基板８０の主表面８１の平坦度が良好に維持されている。その結果、化学強化工程の前後におけるガラス基板８０の周方向のＴＩＲの増加量が０．５μｍ以下となる。
【００６８】
この周方向のＴＩＲ増加量を０．５μｍ以下とする具体的方法の３は、イオン交換法における化学反応の安定化を図ることを趣旨とするものである。
【００６９】
なお、状況に応じて、ガラス基板８０の中心部の円形穴の中に配置したヒータ５５に代えて、ガラス基板８０の中心部の円形穴の中に加熱機能のない攪拌棒を配置してもよい。また、ヒータ５１のみ残し、処理液槽５０の周囲に配置する複数のヒータ５２〜５４を省略してもよい。また、ガラス基板８０の中心部の円形穴の中で化学強化処理液を攪拌することに限られず、ガラス基板８０の中心部の円形穴の外、つまりガラス基板８０の周囲で化学強化処理液を攪拌してもよい。また、ガラス基板８０の中心部の円形穴の中と外との両方で化学強化処理液を攪拌してもよい。
【００７０】
［第２ポリッシング工程］
次に、第２ポリッシング工程では、化学強化工程後のガラス基板の両表面をさらに精密に研磨加工する。第２ポリッシング工程では、図２及び図３に示した、第１及び第２ラッピング工程で使用する両面研削機１０と類似の構成の両面研磨機を使用する。
【００７１】
第２ポリッシング工程では、ダイヤモンドペレット１３，１４に代えて、第１ポリッシング工程で使用するスウェードよりも軟らかい硬度６５から８０（Ａｓｋｅｒ−Ｃ）程度の軟質の研磨パッドを使用する。この研磨パッドは、例えば発泡ウレタンやスウェードを使用するのが好ましい。
【００７２】
研磨液としては、第１ポリッシング工程と同様の酸化セリウム等を砥粒（研磨材）として含有するスラリーを用いることができる。ただし、ガラス基板の表面をより滑らかにするために、砥粒の粒径がより細かくバラツキが少ない研磨液を用いるのが好ましい。例えば、平均粒径が４０ｎｍから７０ｎｍのコロイダルシリカを砥粒（研磨材）として水に分散させてスラリー状にしたものを研磨液として用いることが好ましい。水と砥粒との混合比率は、概ね１：９から３：７程度が好ましい。
【００７３】
上下の定盤によるガラス基板への加重は、９０ｇ／ｃｍ２（８．８３ｋＰａ）から１１０ｇ／ｃｍ２（１０．８ｋＰａ）とするのが好ましい。また、上下の定盤の回転数は、１５ｒｐｍから３５ｒｐｍとし、上定盤の回転数を下定盤の回転数よりも３０％から４０％程度遅くするのが好ましい。
【００７４】
第２ポリッシング工程の研磨条件を適宜調整することにより、ガラス基板の主表面の平坦度を３μｍ以下、ガラス基板の主表面の表面粗さＲａを０．１ｎｍまで小さくすることができる。
【００７５】
第２ポリッシング工程での研磨量は２μｍから５μｍとするのが好ましい。研磨量をこの範囲とすることにより、ガラス基板の表面に発生した微小な荒れやうねり、あるいはこれまでの工程で発生した微小なキズ痕といった微小欠陥を良好に除去することができる。
【００７６】
このように、化学強化工程の後、ガラス基板８０の表面を研磨するポリッシング工程を含むことにより、最終のガラス基板８０の周方向のＴＩＲがより一層小さくなる。そのため、ヘッドクラッシュの発生がより一層抑制される。
【００７７】
［洗浄工程］
次に、洗浄工程では、第２ポリッシング工程後のガラス基板をスクラブ洗浄する。ただし、スクラブ洗浄に限られず、ポリッシング工程後のガラス基板の表面を清浄にできる洗浄方法であればいずれの洗浄方法でも構わない。
【００７８】
スクラブ洗浄されたガラス基板に対して、必要により、超音波による洗浄及び乾燥処理が行われる。乾燥処理は、ガラス基板の表面に残る洗浄液をＩＰＡ（イソプロピルアルコール）等を用いて除去した後、ガラス基板の表面を乾燥させる処理である。例えば、スクラブ洗浄後のガラス基板に水リンス洗浄工程を２分間行ない、洗浄液の残渣を除去する。次に、ＩＰＡ洗浄工程を２分間行い、ガラス基板の表面に残る水をＩＰＡにより除去する。最後に、ＩＰＡ蒸気乾燥工程を２分間行い、ガラス基板の表面に付着している液状のＩＰＡをＩＰＡ蒸気により除去しつつ乾燥させる。
【００７９】
ガラス基板の乾燥処理としてはこれに限定されるわけではなく、スピン乾燥、エアーナイフ乾燥等、ガラス基板の乾燥方法として一般的に知られたいずれの乾燥方法でも構わない。
【００８０】
［検査工程］
次に、検査工程では、ガラス基板のキズ、割れ、異物の付着等の有無を目視にて検査する。目視では判別できない場合は、光学表面アナライザ（例えば、ＫＬＡ−ＴＥＮＣＯＬ社製の「ＯＳＡ６１００」）を用いて検査を行う。
【００８１】
検査工程で良品と判別されたガラス基板は、異物等が表面に付着しないように、清浄な環境の中で、専用収納カセットに収納され、真空パックされた後、ＨＤＤ用ガラス基板として出荷される。
【００８２】
＜ＨＤＤ用ガラス基板＞
次に、前記のようにして製造されたＨＤＤ用ガラス基板について説明する。図１５に示すように、本実施形態に係るＨＤＤ用ガラス基板８０は、その主表面８１において、周方向のＴＩＲが小さい値に抑えられ、周方向の表面状態の変動が抑制された、高品質のＨＤＤ用ガラス基板である。
【００８３】
＜ＨＤＤ用磁気記録媒体＞
次に、前記ＨＤＤ用ガラス基板８０を用いて製造されたＨＤＤ用磁気記録媒体について説明する。本実施形態に係るＨＤＤ用磁気記録媒体は、前記ＨＤＤ用ガラス基板８０の主表面８１の上に記録層としての磁性膜が設けられたことにより製造されたものである。磁性膜は主表面８１の上に直接に又は間接に形成されてよい。磁性膜はガラス基板８０の片面に又は両面に形成されてよい。
【００８４】
磁性膜の形成方法としては従来公知の方法を用いることができ、例えば磁性粒子を分散させた熱硬化性樹脂をガラス基板８０上にスピンコートして形成する方法や、スパッタリングや無電解めっきにより形成する方法等が挙げられる。スピンコート法での膜厚は約０．３μｍ〜１．２μｍ程度、スパッタリング法での膜厚は０．０１μｍ〜０．０８μｍ程度、無電解めっき法での膜厚は０．０１μｍ〜０．１μｍ程度であり、薄膜化及び高密度化の観点からは、スパッタリング法や無電解めっき法による膜形成が好ましい。
【００８５】
磁性膜に用いる磁性材料としては特に限定はなく、従来公知のものが使用できる。なかでも、高い保持力を得るために結晶異方性の高いＣｏを基本材料とし、残留磁束密度を調整する目的でＮｉやＣｒを加えたＣｏ系合金等が好適である。具体的には、Ｃｏを主成分とするＣｏＰｔ、ＣｏＣｒ、ＣｏＮｉ、ＣｏＮｉＣｒ、ＣｏＣｒＴａ、ＣｏＰｔＣｒ、ＣｏＮｉＰｔ、ＣｏＮｉＣｒＰｔ、ＣｏＮｉＣｒＴａ、ＣｏＣｒＰｔＴａ、ＣｏＣｒＰｔＢ、ＣｏＣｒＰｔＳｉＯ等が好ましい。
【００８６】
磁性膜は、非磁性膜（例えば、Ｃｒ、ＣｒＭｏ、ＣｒＶ等）で分割し、ノイズの低減を図った多層構成（例えば、ＣｏＰｔＣｒ／ＣｒＭｏ／ＣｏＰｔＣｒ、ＣｏＣｒＰｔＴａ／ＣｒＭｏ／ＣｏＣｒＰｔＴａ等）としてもよい。
【００８７】
前記磁性材料の他、フェライト系や鉄−希土類系のものや、ＳｉＯ２、ＢＮ等からなる非磁性膜中に、Ｆｅ、Ｃｏ、ＦｅＣｏ、ＣｏＮｉＰｔ等の磁性粒子を分散させた構造のグラニュラー等でもよい。
【００８８】
磁性膜は、内面型及び垂直型のいずれの記録形式であってもよい。
【００８９】
磁気ヘッドの滑りをよくするために磁性膜の表面に潤滑剤を薄くコーティングしてもよい。潤滑剤としては、例えば液体潤滑剤であるパーフロロポリエーテル（ＰＦＰＥ）をフレオン系等の溶媒で希釈したもの等が挙げられる。
【００９０】
本実施形態では、必要に応じて、記録層としての磁性膜の他に、下地層や保護層を設けてもよい。ＨＤＤ用磁気記録媒体における下地層は磁性膜に応じて選択される。下地層の材料としては、例えば、Ｃｒ、Ｍｏ、Ｔａ、Ｔｉ、Ｗ、Ｖ、Ｂ、Ａｌ、Ｎｉ等の非磁性金属からなる群より選ばれる少なくとも一種以上の材料が挙げられる。Ｃｏを主成分とする磁性膜の場合は、磁気特性の向上等の観点から、Ｃｒ単体やＣｒ合金であることが好ましい。下地層は単層とは限らず、同一又は異種の層を積層した複数層構造としても構わない。例えば、Ｃｒ／Ｃｒ、Ｃｒ／ＣｒＭｏ、Ｃｒ／ＣｒＶ、ＮｉＡｌ／Ｃｒ、ＮｉＡｌ／ＣｒＭｏ、ＮｉＡｌ／ＣｒＶ等の多層下地層とすることができる。
【００９１】
保護層は、磁性膜の摩耗や腐食を防止するために設けられる。保護層としては、例えば、Ｃｒ層、Ｃｒ合金層、カーボン層、水素化カーボン層、ジルコニア層、シリカ層等が挙げられる。これらの保護層は、下地層や磁性膜等と共に、インライン型スパッタ装置で連続して形成できる。また、これらの保護層は、単層としてもよく、あるいは、同一又は異種の層からなる多層構造としてもよい。
【００９２】
前記保護層上に、あるいは前記保護層に代えて、他の保護層を形成してもよい。例えば、前記保護層に代えて、Ｃｒ層の上にテトラアルコキシシランをアルコール系の溶媒で希釈した中に、コロイダルシリカ微粒子を分散して塗布し、さらに焼成することにより、二酸化ケイ素（ＳｉＯ２）層を形成してもよい。
【００９３】
以上のように、基板として本実施形態に係るＨＤＤ用ガラス基板８０を用いて製造されたＨＤＤ用磁気記録媒体をＨＤＤに用いることで、ＨＤＤの高速回転時の磁気ヘッドの動作を安定にすることができる。
【００９４】
また、本実施形態に係るＨＤＤ用ガラス基板８０を用いて製造されたＨＤＤ用磁気記録媒体によれば、周方向のＴＩＲが小さい値に抑えられ、周方向の表面状態の変動が抑制されたＨＤＤ用ガラス基板８０が用いられているから、ヘッドクラッシュの発生が抑制された高品質のＨＤＤ用磁気記録媒体である。
【００９５】
本実施形態においては、ＨＤＤ用ガラス基板８０を用いて製造されたＨＤＤ用磁気記録媒体は、ハードディスクドライブに装填されたときの回転数が７０００ｒｐｍ以上であることが好ましい。
【００９６】
これによれば、７０００ｒｐｍ以上の高速で回転されても磁気ヘッドの追従不良によるヘッドクラッシュが起き難い高品質のＨＤＤ用磁気記録媒体が実現することになる。
【００９７】
なお、本実施形態では、ラッピング工程及びポリッシング工程は、２回に分けて行ったが、これに限らず、１回のみ行ってもよい。また、化学強化工程を第２ポリッシング工程の前に行ったが、状況に応じて第２ポリッシング工程の後に行ってもよい。
【００９８】
さらに、落下強度対策として、ガラス基板の主表面以外の外周端面や内周端面の強化を行ってもよいし、ガラス基板に生じたキズのエッジ緩和処理として、ガラス基板をＨＦ浸漬処理に供してもよい。
【００９９】
本実施形態に係るＨＤＤ用ガラス基板は、ＨＤＤ用磁気記録媒体の製造用途に限定されるものではなく、例えば、光磁気ディスクや光ディスク等の製造用途にも用いることができる。
【０１００】
本実施形態の技術的特徴をまとめると下記のようになる。
【０１０１】
本実施形態に係るＨＤＤ用ガラス基板の製造方法は、ガラス基板８０を化学強化処理液に浸漬することによりガラス基板８０に化学強化処理を施す化学強化工程を含むＨＤＤ用ガラス基板の製造方法であって、化学強化工程の前後におけるガラス基板８０の周方向のＴＩＲの増加量を０．５μｍ以下とすることを特徴とする。
【０１０２】
本実施形態によれば、化学強化工程の前後におけるガラス基板８０の周方向のＴＩＲの増加量が０．５μｍ以下であるから、化学強化処理によるガラス基板８０の周方向のＴＩＲの悪化が極めて限定的となる。そのため、化学強化工程後のガラス基板８０の周方向のＴＩＲが小さい値に抑えられ、ガラス基板８０の周方向の表面状態の変動が抑制されて、ヘッドクラッシュの発生が抑制される。
【０１０３】
本実施形態においては、化学強化工程の前後におけるガラス基板８０の周方向のＴＩＲの増加量を０．３μｍ以下とすることが好ましい。
【０１０４】
本実施形態によれば、化学強化処理によるガラス基板８０の周方向のＴＩＲの悪化がより一層限定的となる。そのため、ヘッドクラッシュの発生がより一層抑制される。
【０１０５】
本実施形態においては、化学強化工程では、化学強化処理液に浸漬されているガラス基板８０の化学強化処理液中の姿勢を変えることにより、ＴＩＲの増加量を０．５μｍ以下とする。
【０１０６】
本実施形態によれば、ガラス基板８０の姿勢を変えない場合に生じ得る、ガラス基板８０の表面の部位ごとに異なる形状変化が、ガラス基板８０の姿勢を変えることによって打ち消される。そのため、化学強化処理の前後におけるガラス基板８０の表面形状が均一に変化することとなって、ＴＩＲ増加量を容易に０．５μｍ以下とすることができる。
【０１０７】
本実施形態においては、化学強化工程では、化学強化処理液の温度分布を均一化することにより、ＴＩＲの増加量を０．５μｍ以下とする。
【０１０８】
本実施形態によれば、ガラス基板８０を浸漬する化学強化処理液の温度バラツキが低減される。そのため、ガラス基板８０を取り巻く環境が一様となり、化学強化処理の前後におけるガラス基板８０の表面形状が均一に変化することとなって、ＴＩＲ増加量を容易に０．５μｍ以下とすることができる。
【０１０９】
本実施形態においては、化学強化工程では、化学強化処理液を攪拌することにより、ＴＩＲの増加量を０．５μｍ以下とする。
【０１１０】
本実施形態によれば、ガラス基板８０を浸漬する化学強化処理液の濃度バラツキが低減される。そのため、ガラス基板８０を取り巻く環境が一様となり、化学強化処理の前後におけるガラス基板８０の表面形状が均一に変化することとなって、ＴＩＲ増加量を容易に０．５μｍ以下とすることができる。
【０１１１】
本実施形態においては、化学強化工程の後、ガラス基板８０の表面を研磨するポリッシング工程（第２ポリッシング工程）を含む。
【０１１２】
本実施形態によれば、最終のガラス基板８０の周方向のＴＩＲがより一層小さくなる。そのため、ヘッドクラッシュの発生がより一層抑制される。
【０１１３】
本実施形態においては、ガラス基板８０の周方向のＴＩＲは、ガラス基板８０の半径をＲとしたときに、ガラス基板８０の中心から０．７５Ｒの位置における周方向のＴＩＲである。
【０１１４】
本実施形態によれば、ガラス基板８０の主表面８１の外周端部及び内周端部を含めた主表面８１の全部、ないし記録媒体の記録領域の外周端部及び内周端部を含めた記録領域の全部において、周方向のＴＩＲの悪化が極めて限定的となり、ヘッドクラッシュの発生が広範囲に亘って抑制される。
【０１１５】
本実施形態に係るＨＤＤ用ガラス基板８０は、前記ＨＤＤ用ガラス基板の製造方法により製造されたことを特徴とする。
【０１１６】
本実施形態によれば、周方向のＴＩＲが小さい値に抑えられ、周方向の表面状態の変動が抑制された、高品質のＨＤＤ用ガラス基板８０が得られる。
【０１１７】
本実施形態に係るＨＤＤ用磁気記録媒体は、前記ＨＤＤ用ガラス基板８０の主表面８１の上に記録層が設けられたことにより製造されたことを特徴とする。
【０１１８】
本実施形態によれば、周方向のＴＩＲが小さい値に抑えられ、周方向の表面状態の変動が抑制されたＨＤＤ用ガラス基板８０が用いられているから、ヘッドクラッシュの発生が抑制された高品質のＨＤＤ用磁気記録媒体が得られる。
【０１１９】
本実施形態に係るＨＤＤ用磁気記録媒体は、回転数が７０００ｒｐｍ以上のハードディスクドライブに用いられるものであることが好ましい。
【０１２０】
本実施形態によれば、７０００ｒｐｍ以上の高速で回転されても磁気ヘッドの追従不良によるヘッドクラッシュが起き難い高品質のＨＤＤ用磁気記録媒体が得られる。
【０１２１】
本実施形態によれば、記録媒体の表面に対する磁気ヘッドの追従不良によるヘッドクラッシュの発生が抑制されるＨＤＤ用ガラス基板８０の製造方法、その製造方法により製造されたＨＤＤ用ガラス基板８０、及びそのＨＤＤ用ガラス基板８０を用いたＨＤＤ用磁気記録媒体が提供されるから、ＤＦＨヘッド機構に対応でき、昨今の高密度記録化に寄与できる。
【実施例】
【０１２２】
以下、実施例及び比較例を通して、本発明をさらに詳しく説明する。ただし、本発明はこの実施例に限定されるものではない。【０１２３】
＜ＨＤＤ用ガラス基板の製造＞
図１の製造工程に従って、ＨＤＤ用ガラス基板を製造した。【０１２４】
［１．ガラス溶融工程、成形工程］
ガラス素材として、Ｔｇが４８０℃のアルミノシリケートガラスを用い、溶融したガラス素材をプレス成形して、外径が６８ｍｍ、厚みが０．９３ｍｍの円板状のガラス基板（ブランク）を作製した。【０１２５】
［２．熱処理工程］
外形が７０ｍｍ、厚みが２ｍｍ、材質がアルミナのセッターとガラス基板とを交互に積層し、約４３０℃に設定された高温の電気炉を２時間かけて通過させることにより、ガラス基板の反りや内部応力を低減させた。【０１２６】
［３．第１ラッピング工程］
ガラス基板の両表面を両面研削機（ＨＡＭＡＩ社製）を用いて研削加工した。研削条件として、ダイヤモンドペレットは＃１２００メッシュのものを用い、加重は１００ｇ／ｃｍ２（９．８１ｋＰａ）とし、上定盤の回転数は２０ｒｐｍとし、下定盤の回転数は３０ｒｐｍとした。【０１２７】
［４．コアリング加工工程］
ダイヤモンド砥石を備えた円筒状のコアドリルを用いてガラス基板の中心部に直径が１８ｍｍの円形の穴を開けた。【０１２８】
［５．内・外径加工工程］
鼓状のダイヤモンド砥石を用いて、ガラス基板の外周端面及び内周端面を、外径６５ｍｍ、内径２０ｍｍに内・外径加工した。【０１２９】
［６．第２ラッピング工程］
ガラス基板の両表面を両面研削機（ＨＡＭＡＩ社製）を用いて再び研削加工した。研削条件として、ダイヤモンドペレットは＃１７００メッシュのものを用い、加重は１００ｇ／ｃｍ２（９．８１ｋＰａ）とし、上定盤の回転数は２０ｒｐｍとし、下定盤の回転数は３０ｒｐｍとした。【０１３０】
第１及び第２ラッピング工程の合計の研削量は０．１ｍｍとした。その結果、ガラス基板の厚みは０．８３ｍｍとなった。【０１３１】
［７．端面研磨加工工程］
ガラス基板を１００枚重ね、この状態で、ガラス基板の外周端面及び内周端面を、端面研磨機を用いて研磨加工した。研磨機のブラシ毛として、直径が０．２ｍｍのナイロン繊維を用いた。研磨液は、平均粒径が３μｍの酸化セリウムを砥粒（研磨材）として含有するスラリーを用いた。【０１３２】
［８．第１ポリッシング工程］
ガラス基板の両表面を図４から図６に示したようなオスカー研磨機を用いて周方向に研磨加工した。得られたガラス基板の周方向のＴＩＲ（化学強化工程前の周方向ＴＩＲ）は０．７μｍであった（表１参照）。このＴＩＲの値は、ガラス基板の半径をＲとしたときに、ガラス基板の中心から０．７５Ｒの位置における周方向のＴＩＲの値である。【０１３３】
［９．化学強化工程］
比較例１，２は、図８（ａ）、（ｂ）、（ｃ）、（ｄ）を参照して説明したように化学強化処理を行った（従来の化学強化処理）。キャリアのガラス基板保持枚数は５０枚（２５枚×２列）とした。【０１３４】
実施例１，５は、図１１（ａ）、（ｂ）、（ｃ）、（ｄ）、（ｅ）を参照して説明したように化学強化処理を行った（本発明に係る化学強化処理の具体的方法の１）。キャリアのガラス基板保持枚数は５０枚（２５枚×２列）とした。【０１３５】
実施例２，６は、図１３（ａ）、（ｂ）、（ｃ）、（ｄ）を参照して説明したように化学強化処理を行った（本発明に係る化学強化処理の具体的方法の２）。キャリアのガラス基板保持枚数は５０枚（２５枚×２列）とした。【０１３６】
実施例３，７は、図１３（ａ）、（ｂ）、（ｃ）、（ｄ）を参照して説明したように化学強化処理を行った（本発明に係る化学強化処理の具体的方法の３）。キャリアのガラス基板保持枚数は５０枚（２５枚×２列）とした。ただし、図１３（ｂ）において、ヒータ５１のみ残し、処理液槽５０の周囲に配置する複数のヒータ５２〜５４は省略した。また、ガラス基板８０の中心部の円形穴の中には、ヒータ５５ではなく、加熱機能のない攪拌棒を配置した。攪拌棒の回転数は６０ｒｐｍとした。【０１３７】
実施例４，８は、図１３（ａ）、（ｂ）、（ｃ）、（ｄ）を参照して説明したように化学強化処理を行った（本発明に係る化学強化処理の具体的方法の２と３の組み合わせ）。キャリアのガラス基板保持枚数は５０枚（２５枚×２列）とした。ただし、図１３（ｂ）において、ヒータ５１〜５５を全て用いた。ヒータ５５を攪拌棒のように回転させた。回転数は６０ｒｐｍとした。【０１３８】
［１０．第２ポリッシング工程］
比較例２、実施例５〜８のみ第２ポリッシング工程を行った。すなわち、ガラス基板の両表面を両面研磨機（ＨＡＭＡＩ社製）を用いてさらに精密に研磨加工した。研磨条件として、研磨パッドは、硬度がＡｓｋｅｒ−Ｃで７０度の発泡ウレタン製のものを用い、研磨液は、平均粒径が６０ｎｍのコロイダルシリカを砥粒（研磨材）として水に分散させてスラリー状にしたものを用い、水と砥粒との混合比率は、２：８とした。また、加重は９０ｇ／ｃｍ２（８．８３ｋＰａ）とし、上定盤の回転数は２０ｒｐｍとし、下定盤の回転数は３０ｒｐｍとした。【０１３９】
第１ポリッシング工程の研磨量（比較例１、実施例１〜４）、又は、第１及び第２ポリッシング工程の合計の研磨量（比較例２、実施例５〜８）は、いずれも３０μｍとした。その結果、最終のガラス基板の厚みは０．８ｍｍとなった。【０１４０】
［１１．洗浄工程］
ガラス基板をスクラブ洗浄した。洗浄液として、水酸化カリウム（ＫＯＨ）と水酸化ナトリウム（ＮａＯＨ）とを質量比で１：１に混合したものを超純水（ＤＩ水）で希釈し、洗浄能力を高めるために非イオン界面活性剤を添加して得られた液体を用いた。洗浄液の供給は、スプレー噴霧によって行った。スクラブ洗浄後、ガラス基板の表面に残る洗浄液を除去するために、水リンス洗浄工程を超音波槽で２分間行い、ＩＰＡ洗浄工程を超音波槽で２分間行い、最後に、ＩＰＡ蒸気によりガラス基板の表面を乾燥させた。【０１４１】
＜ＨＤＤ用磁気記録媒体の製造＞
得られたガラス基板の主表面の上に磁性膜（記録層）を設けて磁気記録媒体（垂直型記録形式）とした。すなわち、ガラス基板側から、Ｎｉ−Ａｌからなる下地層（厚み約１００ｎｍ）、Ｃｏ−Ｃｒ−Ｐｔからなる記録層（厚み２０ｎｍ）、ＤＬＣ（Ｄｉａｍｏｎｄ  Ｌｉｋｅ  Ｃａｒｂｏｎ）からなる保護層（厚み５ｎｍ）を順次積層した。磁気記録媒体は、比較例１，２及び実施例１〜８のいずれも１００枚作製した。【０１４２】
＜ＨＤＤ用磁気記録媒体の評価＞
作製した磁気記録媒体のヘッド浮上特性を評価した。すなわち、磁気記録媒体を７０００ｒｐｍで回転させ、この記録媒体に対し、ＤＦＨヘッド機構の磁気ヘッドを用いて、記録媒体の表面に対する磁気ヘッドの追従不良回数（記録媒体１枚あたりの全記録領域）を記録し、下記基準で評価した。追従不良回数が多いほど、ヘッドクラッシュやリードライトエラーが起き易いと判定される。結果を表１に示す。【０１４３】
（評価基準）
◎◎：追従不良回数が０（申し分のない最優良品）
◎：追従不良回数が１（優良品）
○：追従不良回数が２〜４（良品）
△：追従不良回数が５〜９（品質にバラツキはあるが使用できないことはない）
×：追従不良回数が１０以上（不良品）【０１４４】
表１には、化学強化工程前のガラス基板の周方向のＴＩＲ、化学強化工程の前後におけるガラス基板の周方向のＴＩＲの増加量、化学強化工程後のガラス基板の周方向のＴＩＲ、及び、最終のガラス基板（比較例１及び実施例１〜４では化学強化工程後のガラス基板、比較例２及び実施例５〜８では第２ポリッシング工程後のガラス基板）の周方向のＴＩＲを併せて示した。これらのＴＩＲの値は、ガラス基板の半径をＲとしたときに、ガラス基板の中心から０．７５Ｒの位置における周方向のＴＩＲの値である。【０１４５】
【表１】
2013001797.tif 000003
【０１４６】
＜結果の考察＞
従来の化学強化処理を行った比較例１，２は、化学強化工程の前後におけるガラス基板の周方向のＴＩＲの増加量が０．５μｍを超えており（０．７μｍ）、ヘッド浮上特性に劣っていた。【０１４７】
本発明に係る化学強化処理の具体的方法の１を行った実施例１，５は、化学強化工程の前後におけるガラス基板の周方向のＴＩＲの増加量が０．３μｍ以下であり（０．３μｍ）、ヘッド浮上特性により一層優れていた。【０１４８】
本発明に係る化学強化処理の具体的方法の２を行った実施例２，６は、化学強化工程の前後におけるガラス基板の周方向のＴＩＲの増加量が０．３μｍ以下であり（０．３μｍ）、ヘッド浮上特性により一層優れていた。【０１４９】
本発明に係る化学強化処理の具体的方法の３を行った実施例３，７は、化学強化工程の前後におけるガラス基板の周方向のＴＩＲの増加量が０．５μｍ以下であり（０．５μｍ）、ヘッド浮上特性に優れていた。【０１５０】
本発明に係る化学強化処理の具体的方法の２と３とを同時に行った実施例４，８は、化学強化工程の前後におけるガラス基板の周方向のＴＩＲの増加量が０．３μｍ以下であり（０．２μｍ）、ヘッド浮上特性により一層優れていた。【０１５１】
化学強化工程の後、第２ポリッシング工程を行った実施例５〜８と、行わなかった実施例１〜４とを比べると、実施例５〜８は、最終のガラス基板の周方向のＴＩＲがより一層小さくなり、ヘッド浮上特性により一層優れていた。【０１５２】
この出願は、２０１１年６月３０日に出願された日本国特許出願特願２０１１−１４６２２９を基礎とするものであり、その内容は、本願に含まれるものである。【０１５３】
本発明を表現するために、前述において図面を参照しながら実施形態を通して本発明を適切かつ十分に説明したが、当業者であれば前述の実施形態を変更及び／又は改良することは容易になし得ることであると認識すべきである。したがって、当業者が実施する変更形態又は改良形態が、請求の範囲に記載された請求項の権利範囲を離脱するレベルのものでない限り、当該変更形態又は当該改良形態は、当該請求項の権利範囲に包括されると解釈される。
【産業上の利用可能性】
【０１５４】
本発明は、ＨＤＤ用ガラス基板の製造方法、ＨＤＤ用ガラス基板、及びＨＤＤ用磁気記録媒体の技術分野において、広範な産業上の利用可能性を有する。
【図１】
2013001797.tif 000004
【図２】
2013001797.tif 000005
【図３】
2013001797.tif 000006
【図４】
2013001797.tif 000007
【図５】
2013001797.tif 000008
【図６】
2013001797.tif 000009
【図７】
2013001797.tif 000010
【図８】
2013001797.tif 000011
【図９】
2013001797.tif 000012
【図１０】
2013001797.tif 000013
【図１１】
2013001797.tif 000014
【図１２】
2013001797.tif 000015
【図１３】
2013001797.tif 000016
【図１４】
2013001797.tif 000017
【図１５】
2013001797.tif 000018
【手続補正書】
【提出日】平成25年7月10日(2013.7.10)
【手続補正１】
【補正対象書類名】特許請求の範囲
【補正対象項目名】全文
【補正方法】変更
【補正の内容】
【特許請求の範囲】
【請求項１】
ガラス基板を化学強化処理液に浸漬することによりガラス基板に化学強化処理を施す化学強化工程を含むＨＤＤ用ガラス基板の製造方法であって、
化学強化工程の前後におけるガラス基板の周方向のＴＩＲの増加量を０．５μｍ以下とすることを特徴とするＨＤＤ用ガラス基板の製造方法。
【請求項２】
化学強化工程の前後におけるガラス基板の周方向のＴＩＲの増加量を０．３μｍ以下とすることを特徴とする請求項１に記載のＨＤＤ用ガラス基板の製造方法。
【請求項３】
化学強化工程では、化学強化処理液に浸漬されているガラス基板の化学強化処理液中の姿勢を変えることにより、ＴＩＲの増加量を０．５μｍ以下とすることを特徴とする請求項１に記載のＨＤＤ用ガラス基板の製造方法。
【請求項４】
化学強化工程では、化学強化処理液の温度分布を均一化することにより、ＴＩＲの増加量を０．５μｍ以下とすることを特徴とする請求項１に記載のＨＤＤ用ガラス基板の製造方法。
【請求項５】
化学強化工程では、化学強化処理液を攪拌することにより、ＴＩＲの増加量を０．５μｍ以下とすることを特徴とする請求項１に記載のＨＤＤ用ガラス基板の製造方法。
【請求項６】
化学強化工程の後、ガラス基板の表面を研磨するポリッシング工程を含むことを特徴とする請求項１から５のいずれか１項に記載のＨＤＤ用ガラス基板の製造方法。
【請求項７】
ガラス基板の周方向のＴＩＲは、ガラス基板の半径をＲとしたときに、ガラス基板の中心から０．７５Ｒの位置における周方向のＴＩＲであることを特徴とする請求項１から６のいずれか１項に記載のＨＤＤ用ガラス基板の製造方法。
【国際調査報告】
2013001797.tif 000019
2013001797.tif 000020
2013001797.tif 000021
2013001797.tif 000022